FR 2774690 A1 19990813 FR 9801650 A 19980206 Peinture, notamment pour le revêtement d'éléments transparents ou translucides La présente invention est relative à une amélioration apportée aux compositions de revêtement ou de peinture, et à des applications de cette peinture. Le domaine technique de l'invention est celui de la fabrication de peinture. Les revêtements tels que peintures, vernis ou laques, sont généralement constitués de pigments de couleur sous forme de fines particules dispersées dans un liant fluide ou pâteux destiné à sécher après application de la peinture sur une surface à peindre. I1 est en particulier connu de fabriquer des compositions de revêtement à base de substances organiques (monomères ou polymères), notamment des peintures polyuréthanes réticulées par un isocyanate. Il est également connu d'utiliser des pigments ou charges métalliques en poudre, notamment à base d'aluminium ou de titane ; les pigments sont généralement choisis en fonction de leur pouvoir colorant et opacifiant élevé, pour donner une coloration superficielle au support recevant la peinture. La présente invention repose sur la constatation surprenante qu'il est possible de mélanger, de façon homogène et stable, à une composition pour revêtement à base de composés organiques, des fines particules minérales, formant une poudre, qui sont aptes à décomposer (filtrer) la lumière, de telle sorte qu'en appliquant une peinture comportant ces particules sur un support, on peut réaliser un revêtement qui est opaque pour certaines longueurs d'ondes, de façon homogène, et qui est translucide (ou transparent) pour d'autres longueurs d'ondes, de façon homogène ; on peut ainsi obtenir un revêtement filtrant et/ou décomposant la lumière incidente. Selon un premier aspect, l'invention consiste donc à utiliser des particules interférentielles dans une peinture, pour obtenir une peinture décomposant la lumière visible ou infrarouge. Selon un autre aspect, l'invention consiste à proposer une composition pour peinture ou une peinture, à base de composés organiques, qui comporte une poudre de particules interférentielles de sorte qu'un revêtement obtenu par application de cette peinture sur un support transmet sélectivement la lumière dans une ou plusieurs plages de longueurs d'ondes du domaine visible ou infrarouge. Selon un autre aspect, l'invention consiste à proposer un élément de paroi de bâtiment, de machine ou de véhicule, de préférence rigide, qui comporte sur au moins une de ses faces principales une couche d'un revêtement comportant des particules interférentielles. Selon un autre aspect, l'invention consiste en un procédé de traitement d'un vitrage translucide ou transparent, dans lequel on dépose par projection ou à l'aide d'un outil applicateur une couche d'un revêtement comportant des particules interférentielles. Ces fines particules sont de préférence des pigments, ou charges, interférentiels, en particulier à base de mica et d'oxyde de titane, ou bien peuvent être constituées par des microbilles de verre ; ces particules ont pour particularité de transmettre, réfléchir ou absorber sélectivement la lumière dans une plage de longueurs d'ondes correspondant à la lumière visible ainsi qu'aux rayonnements électromagnétiques situés dans le domaine de l'infrarouge, en particulier dans le domaine du proche infrarouge. Selon un mode préféré de réalisation, on incorpore à la composition de base du revêtement, de 5 à 30 % (en pourcentage en masse par rapport à la masse totale de la composition obtenue) de ces particules interférentielles, de préférence de 7 à 25 % en masse, en particulier de 9 à 20 % en masse. Selon un mode particulier de réalisation, on incorpore à la composition pour revêtement à base de composés organiques - de 5 à 15 % d'un pigment traditionnel (non interférentiel) telle qu'une poudre à base de titane, - de 5 à 15 % en masse et en particulier de l'ordre de 8 à 12 % en masse d'une première poudre d'additif ou pigment interférentiel, - de 5 à 15 % en masse et en particulier de l'ordre de 8 à 12 % en masse d'une deuxième poudre d'additif ou pigment interférentiel, de nature différente de celle de ladite première poudre interférentielle. Une application (par une technique connue, par exemple au rouleau, au pinceau ou par projection) d'un revêtement ayant cette composition, sur une vitre ou un panneau de verre, permet de modifier la caractéristique de transmission de la vitre en fonction de la longueur d'onde de la lumière considérée ; on adapte cette caractéristique de transmission sélective, notamment en choisissant une peinture comportant des charges ou pigments différentiels de caractéristique adaptée. Exemple 1: On incorpore à la composition pour peinture précisée dans le tableau ci-après, 11 % en masse de pigments interférentiels verts vendus par la société MERCK sous la dénomination IRIODINE 235 ; un mélange homogène et stable des particules d'additif interférentiel dans la composition de base est obtenue par brassage par exemple ; ce type de pigment interférentiel réfléchit une portion importante de la partie du spectre de lumière incidente qui correspond à la lumière verte, et transmet une portion importante de la partie du spectre de la lumière incidente qui correspond à la lumière rouge l'application d'une telle peinture sur une face ou deux faces du vitrage d'une serre favorise la croissance des plantes dans la serre. Exemple 2 On incorpore à la composition pour peinture précisée dans le tableau ci-après, 11 % en masse des pigments interférentiels vendus par la société MERCK sous la dénomination IRIODINE 219 : ce type de pigment interférentiel réfléchit une portion importante de la partie du spectre de la lumière incidente qui correspond aux domaine des infrarouges et en particulier du proche infrarouge ; l'application de cette peinture sur la face d'un vitrage d'un véhicule automobile permet de réduire la quantité d'énergie solaire transmise à l'habitacle du véhicule par la vitre grâce à la réflexion d'une partie du rayonnement infrarouge incident résultant du rayonnement solaire. Une telle peinture peut être utilisée dans le même but pour revêtir différents types de panneaux généralement rigides, opaques ou bien translucides ou transparents, dans différents domaines de l'industrie du bâtiment ou de la construction de véhicules, en particulier notamment pour des vitrages de vérandas, de camions, de caravanes. Ces deux types de pigments interférentiels, qui se présentent sous forme d'une poudre, sont constitués de particules insolubles dans l'eau, à base de mica (à raison de 41 % à 54 % environ en pourcentage en masse de la masse totale de poudre), de dioxyde de titane TiO2 (à raison de 46 % à 58 % environ en masse), et de dioxyde d'étain SnO2 (à raison de 0 à 1 % en masse), et dont la dimension moyenne est de 10 microns à 60 microns environ. L'IRIODINE 235 est de couleur verte tandis que l'IRIODINE 219 est une poudre de couleur lilas. Ces deux types de charges interférentielles ou filtrantes peuvent également rentrer en combinaison dans la composition d'une peinture polyuréthane dont la composition est donnée dans le tableau ci-dessous (exemple 3). On obtient une composition pour revêtement dont les caractéristiques de transmission de la lumière combinent les effets de celles décrites concernant les exemples 1 et 2. COMPOSANT % (en masse) Exemple 1 Exemple 2 Exemple 3 Résine 55 55 50 Agent de dispersion 0,4 0,4 0,4 env. Agent anti-mousse 0,2 0,2 0,2 env. Pigment titane 11 11 10 IRIODINE 235 11 0 9,5 IRIODINE 219 0 il 9,5 Charge (blanc) 8 8 7 Agent anti-coulure 0,3 0,3 0,3 env. Diluant (Toluène, Xylène) 12 12 11 Agent de tension 2 2 2 Accélérateur Catalyseur REVENDICATIONS 1. Utilisation de particules interférentielles dans une peinture, pour obtenir une peinture décomposant la lumière visible ou infrarouge. 2. Composition pour peinture ou peinture, à base de composés organiques, caractérisée en ce qu'elle comporte une poudre de particules interférentielles de sorte qu'un revêtement obtenu par application de cette peinture sur un support transmet sélectivement la lumière dans une ou plusieurs plages de longueurs d'ondes du domaine visible ou infrarouge. 3. Composition pour peinture ou peinture selon la revendication 2, caractérisée en ce qu'elle comporte des pigments ou charges interférentielles à base de mica et d'oxyde de titane. 4. Composition pour peinture ou peinture selon l'une quelconque des revendications 2 ou 3, qui comporte des microbilles de verre. 5. Composition pour peinture ou peinture selon l'une quelconque des revendications 2 à 4, dans laquelle la proportion en masse des particules interférentielles est comprise entre 5 et 30 % de la masse totale de la composition pour peinture ou de la peinture. 6. Composition pour peinture ou peinture selon l'une quelconque des revendications 2 à 5, qui comporte en outre un pigment à base de titane, en proportion en masse allant de 5 à 15 %. 7. Composition pour peinture ou peinture selon l'une des quelconques revendications 2 à 6, qui est à base d'une résine de polyuréthane. 8. Procédé de préparation d'une peinture dans lequel on mélange à une composition à base de composés organiques, une ou plusieurs poudre de particules ou pigments interférentiels. 9. Elément de paroi de bâtiment, de machine ou de véhicule, de préférence rigide, caractérisé en ce qu'il comporte sur au moins une de ses faces principales une couche d'un revêtement comportant des particules interférentielles. 10. Procédé de traitement d'un vitrage translucide ou transparent, dans lequel on dépose par projection ou à l'aide d'un outil applicateur une couche d'un revêtement comportant des particules interférentielles.